(57)【要約】【課題】画素の平滑性を向上させることを可能とするインクジェット法を用いたカラーフィルタの製造方法を提供すること。【解決手段】透明基板上に、所定のパターンの遮光層を形成する工程、及び前記遮光層の開口部に、各色の着色組成物をインクジェット法により所定の配列となるように吐出し、複数色の着色層を形成する工程を具備し、前記着色組成物は、顔料及び熱硬化性樹脂を含み、前記熱硬化性樹脂のメルトインデックス(ＪＩＳＫ７２１０；試験温度１２５℃、試験荷重２.１６ｋｇｆ)が２０ｇ〜１００ｇ/１０分であり、ガラス転移点が１２０℃〜２００℃であることを特徴とする。【選択図】      図１
2008015270.tif 000002
【特許請求の範囲】
【請求項１】
透明基板上に、所定のパターンの遮光層を形成する工程、及び前記遮光層の開口部に、各色の着色組成物をインクジェット法により所定の配列となるように吐出し、複数色の着色層を形成する工程を具備し、前記着色組成物は、顔料及び熱硬化性樹脂を含み、前記熱硬化性樹脂のメルトインデックス(ＪＩＳＫ７２１０；試験温度１２５℃、試験荷重２.１６ｋｇｆ)が２０ｇ〜１００ｇ/１０分であり、ガラス転移点が１２０℃〜２００℃であることを特徴とするカラーフィルタの製造方法。
【請求項２】
前記着色組成物中の顔料対熱硬化性樹脂の固形分比率が、質量比で１：４〜３：２であることを特徴とする請求項１に記載のカラーフィルタの製造方法。
【請求項３】
前記熱硬化性樹脂のメルトインデックス(ＪＩＳＫ７２１０；試験温度１２５℃、試験荷重２.１６ｋｇｆ)が３０〜９０ｇ/１０分であり、ガラス転移点が１５０℃〜１８０℃であることを特徴とする請求項１または２に記載のカラーフィルタの製造方法。
【請求項４】
前記遮光層が撥水剤を含有することを特徴とする請求項１〜３のいずれかに記載のカラーフィルタの製造方法。
【請求項５】
透明基板上に形成された所定のパターンの遮光層、及び前記遮光層の開口部に、インクジェット法により各色の着色組成物を所定の配列となるように吐出することにより形成された複数色の着色層を具備し、前記着色組成物は、顔料及び熱硬化性樹脂を含み、前記熱硬化性樹脂のメルトインデックス(ＪＩＳＫ７２１０；試験温度１２５℃、試験荷重２.１６ｋｇｆ)が２０ｇ〜１００ｇ/１０分であり、ガラス転移点が３０℃〜１００℃であることを特徴とするカラーフィルタ。
【発明の詳細な説明】
【技術分野】
【０００１】
本発明は、カラー液晶ディスプレーに使用されるカラーフィルタの製造方法に係り、特に、インクジェット法を用いたカラーフィルタの製造方法に関する。
【背景技術】
【０００２】
近年、携帯電話やパーソナルコンピュータ、薄型カラーテレビの発展に伴い、カラーＬＣＤの需要が増加しており、特に、薄型カラーテレビの大型化が著しい。しかしながら、大型の薄型カラーテレビの需要の増加に合わせて低価格化の進行も著しく、薄型カラーテレビの構成部材の中でもコスト的に比重の高いカラーフィルタに対するコストダウンに対する要求が高い。
【０００３】
このようなカラーフィルタは、通常、赤（Ｒ）、緑（Ｇ）、青（Ｂ）の３原色の着色パターンを備え、Ｒ、ＧおよびＢのそれぞれの画素に対応する電極をオン・オフさせることで液晶がシャッタとして作動し、Ｒ、ＧおよびＢのそれぞれの画素を光が通過してカラー表示が行われるものである。
【０００４】
従来より行われているカラーフィルタの製造方法としては、例えば染色法が挙げられる。この染色法は、まずガラス基板上に透明な水溶性高分子材料をフォトリソグラフィーにより所望の形状にパターニングした後、得られた透明パターンを染料水溶液に浸漬して透明パターンを染色し、これを３回繰り返すことにより、Ｒ、ＧおよびＢのカラーフィルタ層を形成するものである。
【０００５】
また、他の方法としては顔料分散法がある。この方法は、まず基板上に顔料を分散した感光性樹脂層を形成し、これをパターニングすることにより単色のパターンを得る。さらにこの工程を３回繰り返すことにより、Ｒ、Ｇ、およびＢのカラーフィルタ層を形成する。
【０００６】
さらに他の方法としては、熱硬化性樹脂に顔料を分散させてＲ、Ｇ、およびＢの３回の印刷を行った後、樹脂を熱硬化させる方法等を挙げることができる。 
しかしながら、いずれの方法も、Ｒ、Ｇ及びＢの３色を着色するために、同一の工程を３回繰り返す必要があり、コスト高になるという問題や、同様の工程を繰り返すため歩留まりが低下するという問題がある。
【０００７】
これらの問題点を解決したカラーフィルタの製造方法として、近年、インクジェット方式を利用したカラーフィルタの製造方法が検討されている。
【０００８】
インクジェット方式を用いたカラーフィルタの製造方法としては、例えば、特許文献１、特許文献２、及び特許文献３等に記載されている方法が挙げられる。
【０００９】
特許文献１には、ガラス基板上の所望する着色領域の外への着色インクの広がりを防止するため、予めブラックマトリックス（遮光パターン）にフッ素系撥水・撥油剤を含有させた着色インクを用いることによって、着色領域内のみに着色インクを定着させることが記載されている。また、特許文献２、特許文献３には、含フッ素化合物及び／又は含ケイ素化合物を含有するブラックマトリックスを、着色工程におけるインクにじみ、混色を防止するための仕切り壁とすることが記載されている。
【特許文献１】特開平６−３４７６３７号公報
【特許文献２】特開平７−３５９１５号公報
【特許文献３】特開平７−３５９１７号公報
【発明の開示】
【発明が解決しようとする課題】
【００１０】
上述したインクジェット方式を用いたカラーフィルタの製造方法では、着色領域外へのインクの広がりを押さえることができるものの、該ブラックマトリクスの撥インク機能のために、形成した画素の平滑性が著しく悪くなり、色ムラが生じやすいという不具合があった。
【００１１】
本発明は、上記事情に鑑みなされたもので、画素の平滑性を向上させることを可能とするインクジェット法を用いたカラーフィルタの製造方法を提供することを目的とする。
【課題を解決するための手段】
【００１２】
上記課題を解決するため、本発明の第１の態様は、透明基板上に、所定のパターンの遮光層を形成する工程、及び前記遮光層の開口部に、各色の着色組成物をインクジェット法により所定の配列となるように吐出し、複数色の着色層を形成する工程を具備し、
前記着色組成物は、顔料及び熱硬化性樹脂を含み、前記熱硬化性樹脂のメルトインデックス(ＪＩＳＫ７２１０；試験温度１２５℃、試験荷重２.１６ｋｇｆ)が２０ｇ〜１００ｇ/１０分であり、ガラス転移点が１２０℃〜２００℃であることを特徴とするカラーフィルタの製造方法を提供する。
【００１３】
以上のように構成されるカラーフィルタの製造方法において、着色組成物中の顔料対熱硬化性樹脂の固形分比率は、質量比で１：４〜３：２であることが望ましい。
【００１４】
また、熱硬化性樹脂のメルトインデックス(ＪＩＳＫ７２１０；試験温度１２５℃、試験荷重２.１６ｋｇｆ)が３０〜９０ｇ/１０分であり、ガラス転移点が１５０℃〜１８０℃であることが望ましい。
【００１５】
更に、遮光層が撥水剤を含有することが望ましい。
【００１６】
本発明の第２の態様は、透明基板上に形成された所定のパターンの遮光層、及び
前記遮光層の開口部に、インクジェット法により各色の着色組成物を所定の配列となるように吐出することにより形成された複数色の着色層を具備し、前記着色組成物は、顔料及び熱硬化性樹脂を含み、前記熱硬化性樹脂のメルトインデックス(ＪＩＳＫ７２１０；試験温度１２５℃、試験荷重２.１６ｋｇｆ)が２０ｇ〜１００ｇ/１０分であり、ガラス転移点が１２０℃〜２００℃であることを特徴とするカラーフィルタを提供する。
【発明の効果】
【００１７】
本発明によれば、インクジェット法により着色層を形成する際に、所定のメルトインデックス及びガラス転移点を有する熱硬化性樹脂を含む着色組成物を用いているため、インクジェット塗工後の乾燥過程においてレベリングが十分に行われ、インクジェット法を用いたカラーフィルタの製造において課題となる、画素の平坦性を大きく向上でき、且つ、色ムラのないカラーフィルタの製造が可能である。
【発明を実施するための最良の形態】
【００１８】
以下、発明を実施するための最良の形態について説明する。  
図１は、本発明の一実施形態に係るカラーフィルタの製造方法を工程順に示す断面図である。  
まず、図１（ａ）に示すように、透明基板１上に、隔壁を構成する光硬化性の遮蔽層２を設ける。  
透明基板１は、カラーフィルタとしての透明性や、機械的強度の特性が満足するものであれば、ポリカーボネート、ポリエーテルサルフォン、及びポリアクリレート等のプラスチックシート及びプラスチックフィルムなどでもよいが、一般的にはガラス基板を用いることができる。ガラス基板は、透明性、強度、耐熱性、耐候性において優れており、好ましい。
【００１９】
遮蔽層２は、光硬化性のインク組成物を用いて透明基板１上に設けられる。インク組成物は、黒色顔料、インク用バインダ樹脂、光開始材、撥水剤等を溶媒によりインク化したものである。このインク組成物は、例えばバーコーター、ロールコーター、スピンコーター、ダイコーター、グラビアコーター等の塗布方法を用いて透明基板１上に塗布することができる。
【００２０】
インク組成物に含まれる黒色顔料としては、有機黒色顔料、無機黒色顔料の一般的な顔料を用いることができる。例えば、有機顔料、カーボンブラック、アニリンブラック、黒鉛、酸化チタン、鉄黒などを単体あるいは混合して用いることができる。
【００２１】
インク組成物に含まれる撥水剤とは、着色組成物の充填時に着色組成物をはじき、隣接画素への侵入を防止する役割を有するものである。撥水剤の材料は特には限定されないが、フッ素化合物やケイ素化合物が撥水性に優れるために好ましい。しかし、ブラックマトリクス開口部へのインク充填量が多くなると、隣接画素への着色組成物の侵入が発生し、混色不良となる。
【００２２】
また、撥水剤は過剰に含有させると、ブラックマトリクス形成工程の最終工程であるポストベーク（本硬化）の際に、蒸発し、ブラックマトリクス開口部に露出したガラス基板表面に薄く付着することで、インクを付与する際にガラス基板表面とインクとの濡れ性が悪くなり、開口部内にインクが均一に拡がらず、白抜けや色ムラが発生する。
【００２３】
撥水剤の具体的な例を挙げると、主鎖または側鎖に有機シリコーンやアルキルフルオロ基を有するもので、シロキサン成分を含むシリコーン樹脂やシリコーンゴム、この他にはフッ化ビニリデン、フッ化ビニル、三フッ化エチレン等やこれらの共重合体等のフッ素樹脂などを挙げることができるが、これらに限定されるものではない。
【００２４】
次に、図１（ｂ）に示すように、フォトマスク３を介して光照射を行い、遮蔽層２をパターン状に硬化させ、現像等の処理を行うことにより、図１（ｃ）に示すように、光遮蔽パターン４を有するブラックマトリックス（ＢＭ）基板を得ることができる。
【００２５】
遮蔽層２の露光手段としては、例えば、超高圧水銀灯、高圧水銀灯、低圧水銀灯、キセノンランプ、ハロゲンランプ等のラジカル重合性化合物が反応する波長の光を放出するものを使用することができる。
【００２６】
遮蔽層２の現像液としては、非露光部を溶解させることのできる溶液、例えば、水酸化ナトリウムあるいは炭酸ナトリウム等のアルカリ性水溶液等を用いることができる。
【００２７】
光遮蔽パターン４の形成後、一般的な洗浄工程（水洗浄、エアー洗浄等）を行った後、任意に加熱（ポストベーク）を行うことができる。これにより、パターン化された樹脂層を十分に熱硬化することができ、且つＢＭ表面から撥インク剤を溶出させる効果により、ＢＭの撥インク性をより高くすることができる。加熱温度は、例えば１２０℃〜２５０℃であり、加熱時間は、３分〜６０分程度である。
【００２８】
その後、図１（ｄ）に示すように、インクジェット法により、複数色の着色組成物を光遮蔽パターン４の開口部に吐出し、例えば赤色着色層５ａ、緑色着色層５ｂ、及び青色着色層５ｃを形成する。
【００２９】
インクジェット法に用いる装置としては、インク吐出方法の相違によりピエゾ変換方式と熱変換方式があるが、ピエゾ変換方式の装置を用いることが望ましい。また。インクジェット装置のインクの粒子化周波数は５〜１００KHｚ程度であるのが望ましい。更に、インクジェット装置のノズル径は、５〜８０μｍ程度であるのが望ましい。更にまた、インクジェット装置は、ヘッドを複数個配置し、１ヘッドにノズルを６０〜５００個程度組み込んだものを用いるのが好ましい。
【００３０】
上述したように、光遮蔽パターン４は撥水剤を含有しており、そのため隣接画素への着色組成物の侵入を防止でき、カラーフィルタ作製時に隣接する画素どうしが混ざり合う混色を回避することができるという利点がある。しかし、その反面、着色組成物のブラックマトリクスへの接触角が高くなることで、乾燥後の着色層の平滑性が低下するという問題が生ずる。
【００３１】
本実施形態に係るカラーフィルタの製造において、着色層を形成するためのインクジェット用着色組成物は、顔料及び熱硬化性樹脂を含み、この熱硬化性樹脂のメルトインデックス(ＪＩＳＫ７２１０,試験温度１２５℃,試験荷重２．１６ｋｇｆ)は２０〜１００ｇ/１０分の範囲である。好ましくは、３０〜１００ｇ/１０分の範囲であり、更に好ましくは、３０〜９０ｇ/１０分の範囲である。熱硬化性樹脂のメルトインデックスが２０ｇ/１０分より小さいと、着色層の平滑性が劣り、１００ｇ/１０分より大きいと、着色組成物の貯蔵安定性が劣ってしまう。
【００３２】
また、熱硬化性樹脂のＴｇ(ガラス転移温度)は、１２０℃〜２００℃、好ましくは１５０〜１８０℃である。熱硬化性樹脂のＴｇが１２０℃より低いと、カラーフィルタとした時の耐薬品性、耐溶剤性が著しく低下し、２００℃を超えると、画素の平坦性が悪化し、好ましくない。
【００３３】
熱硬化性樹脂としては、カラーフィルタに要求される耐熱性、耐熱水性、耐アルカリ性、耐酸性などの物性を満足させるため、熱黄変性の少ない熱硬化性樹脂であって、ポリエステル系樹脂、アクリル系樹脂、エポキシ系樹脂、メラミン系樹脂、ベンゾグアナミン系樹脂などが使用できる。
【００３４】
このインクジェット用着色組成物中の顔料対熱硬化性樹脂の配合質量比は、固形分比率で、１：４〜３：２であることが望ましい。顔料に対して熱硬化性樹脂の量が不足すると、熱フローによるレベリング性が低下し、画素の平滑性が悪化する傾向となる。また、顔料に対する熱硬化性樹脂の量が多すぎると、着色層の膜厚が高くなるため、インクジェット塗工時に隣り合う画素どうしが混色し、カラーフィルタの製造が困難になる傾向となる。
【００３５】
着色組成物に使用する溶剤としては、インクジェット印刷における適性を考慮し、表面張力が３５ｍＮ/ｍ以下で、且つ、沸点が１３０℃以上のものが好ましい。表面張力が３５ｍＮ/ｍを超えると、インクジェット吐出時のドット形状の安定性に悪影響を及ぼす傾向となり、また、沸点が１３０℃未満では、ノズル近傍での乾燥性が著しく高くなり、その結果、ノズル詰まり等の不良発生を招く傾向となる。
【００３６】
具体的には、２-メトキシエタノール、２-エトキシエタノール、２-ブトキシエタノール、２-エトキシエチルアセテート、２-ブトキシエチルアセテート、２-メトキシエチルアセテート、２-エトキシエチルエーテル、２-(２-エトキシエトキシ)エタノール、２-(２-ブトキシエトキシ)エタノール、２-(２-エトキシエトキシ)エチルアセテート、２-(２-ブトキシエトキシ)エチルアセテート、２-フェノキシエタノール、ジエチレングリコールジメチルエーテルなどを挙げることができるが、これらに限定されるものではなく、上記要件を満たす溶剤であれば好ましく用いることができ、また、必要に応じて２種類以上の溶剤を混合して用いても構わない。
【００３７】
着色組成物の顔料としては、耐候性に優れるものを用いることが好ましい。具体的にはPigment Red９、１９、３８、４３、９７、１２２、１２３、１４４、１４９、１６６、１６８、１７７、１７９、１８０、１９２、２０８、２１５、２１６、２１７、２２０、２２３、２２４、２２６、２２７、２２８、２４０、２５４、Pigment Blue１５、１５：６、１６、２２、２９、６０、６４、Pigment Green７、３６、Pigment Yellow２０、２４、８６、８１、８３、９３、１０８、１０９、１１０、１１７、１２５、１３７、１３８、１３９、１４７、１４８、１５０、１５３、１５４、１６６、１６８、１８５、Pigment Orange３６、Pigment Violet２３等を使用することができる。さらに所望の色相を得るために２種以上の材料を混合して用いることができる。
【００３８】
インクジェット用着色組成物の分散剤は、樹脂への顔料の分散性を向上させるために用いることができる。分散剤として、イオン性、非イオン性界面活性剤などを用いることができる。具体的には、アルキルベンゼンスルホン酸ナトリウム、ポリ脂肪酸塩、脂肪酸塩アルキルリン酸塩、テトラアルキルアンモニウム塩、ポリオキシエチレンアルキルエーテル等、その他に有機顔料誘導体、ポリエステルなどが挙げられる。分散剤は１種類を単独で使用しても良く、また、必要に応じて２種以上を混合して用いることも可能である。
【００３９】
次に、光遮蔽パターン４及び着色層５ａ，５ｂ，５ｃが設けられた透明基板１を加熱炉に導入し、着色層５ａ，５ｂ，５ｃを９０〜１５０℃でプリベークし、更に２００〜２５０℃でポストベークする。その結果、溶媒が蒸発するとともに着色層５ａ，５ｂ，５ｃは硬化し、図１（ｅ）に示すような構造が得られる。
【００４０】
その後、図１（ｆ）に示すように、表面に保護層６を形成して、カラーフィルタが完成する。保護層６は、カラーフィルタ表面の平滑性、耐候性を向上させるために設けるものである。保護層６としては、熱硬化タイプ、光硬化タイプ、光・熱併用タイプ等の樹脂膜、蒸着、スパッタ等によって形成された無機膜等を用いることができる。カラーフィルタとしての透明性を有し、その後のＩＴＯ形成プロセス、配向膜形成プロセス等に耐えるものであれば使用可能である。
【００４１】
以下に本発明の実施例を示し、本発明をより具体的に説明するが、本発明はこれら実施例によって何ら制限されるものではない。なお、各試験方法は次の通りである。
【００４２】
１)メルトインデックス(ＭＩ値)の測定
装置としてＤＹＮＩＳＣＯＭＥＬＴ  ＩＮＤＥＸＥＲ（日本ダイニスコ株式会社製）を用い、１２５℃の温度、２．１６ｋｇｆの圧力下で測定した。
【００４３】
２）平滑性の評価
接触式表面形状測定装置による膜厚プロファイル(画素内段差)測定および画素内色差(ΔEab)測定を行い、平滑性を評価した。
【００４４】
実施例
１．ブラックマトリクスの作製
ポリイミド前駆体(「セミコファインＳＰ-５１０」：東レ(株)製)１０重量部、カーボンブラック７.５重量部、ＮＭＰ１３０重量部、分散剤(銅フタロシアニン誘導体)５重量部、開始剤５重量部及び撥インク剤(ポリアルキルシロキサン)０.５重量部をビーズミル分散機で冷却しながら３時間分散し、ブラックマトリクス組成物を調製した。
【００４５】
調製されたブラックマトリクス組成物を無アルカリガラス(品番１７３７：コーニング社製)上にスピンコート法により塗布した後、オーブン中９０℃で２０分間プリベークを行った。
【００４６】
次いで、露光・現像を行った後に、オーブン中で２３０℃で１時間ポストベークを行い、ブラックマトリクスを形成した。ブラックマトリクスの膜厚は１．５μｍであった。
【００４７】
このようにして形成されたブラックマトリクスの上頂部の着色インク(表面張力３０ｍＮ/ｍ)に対する接触角を測定したところ、３０°であり、前記ブラックマトリクスの上頂部が着色インクに対して撥インク性を有することを確認した。
【００４８】
２．着色組成物の作製
(Ａ)  顔料分散ペーストの作製
カラーフィルタ作製に用いる着色組成物を着色する着色剤としては以下のものを使用した。
【００４９】
青色顔料として、C.I.Pigment Blue 15:6(ＢＡＳＦ社製「へリオゲンブルー」)、赤色顔料として、C.I.Pigment Red 254(チバ・スペシャルティケミカルズ社製「イルガフォーレッドＢ-ＣＦ」)およびC.I.Pigment Red 177(チバ・スペシャルティケミカルズ社製「クロモフタールレッドＡ２Ｂ」)、緑色顔料として、C.I.Pigment Green  36(東洋インキ製造製「リオノールグリーン６ＹＫ」)およびC.I.Pigment Yellow 150(バイエル社製「ファンチョンファーストイエローＹ-５６８８」)、それぞれの顔料を用いて赤色、緑色、青色のカラーインクを作製した。
【００５０】
ａ）赤色顔料分散ペーストの作製
下記組成の混合物を均一に攪拌混合した後、直径０．５ｍｍのガラスビーズを用いて、サンドミルで５時間分散した後、５μｍのフィルタでろ過して赤色顔料分散ペーストを得た。
【００５１】
赤色顔料：C.I.Pigment Red 254                          ３６重量部
C.I.Pigment Red 177                              ４重量部
分散剤  ：アピシア社製  ソルスパース20000              １０重量部
溶剤    ：２-(２-ブトキシエトキシ)エチルアセテート       ５０重量部
ｂ）緑色顔料分散ペーストの作製
組成が下記組成となるように赤色顔料分散ペーストと同様の方法で作製した。
【００５２】
緑色顔料：C.I.Pigment Green 36                          ３６重量部
黄色顔料：C.I.Pigment Yellow 150                   ４重量部
分散剤  ：アピシア社製  ソルスパース20000              １０重量部
溶剤    ：２-(２-ブトキシエトキシ)エチルアセテート       ５０重量部
ｃ）青色顔料分散ペーストの作製
組成が下記組成となるように赤色顔料分散ペーストと同様の方法で作製した。
【００５３】
青色顔料：C.I.Pigment Blue 15:6                        ４０重量部
分散剤  ：ビックケミー社製  DisperByk-111       １０重量部
溶剤    ：２-(２-ブトキシエトキシ)エチルアセテート       ５０重量部
(Ｂ)  着色組成物の調製
様々なメルトインデックス及び８０℃のガラス転移点を有する熱硬化性樹脂を用い、着色組成物を調製した。
【００５４】
［熱硬化性樹脂の合成］
合成例１
温度計、攪拌機、滴下漏斗およびエピクロルヒドリンと水との共沸混合物を濃縮分離するための装置をつけた３リットルの四つ口フラスコに、エピクロルヒドリン１３８８ｇ（１５ｍｏｌ）とビスフェノールＡ３４２ｇ（１．５ｍｏｌ）を加える。攪拌しながら１２０℃に加熱して還流させ、これに４０％カセイソーダ水溶液３０４ｇを３．５時間かけて加える。滴下終了後更に１５分間加熱を続けて水を完全に留去してから未反応エピクロルヒドリンを留去する。
【００５５】
粗生成物に６０ｇのトルエンを加えて溶解した後、ろ過により食塩を除去し、その後１８０℃まで加熱してトルエンを完全に除去した。
【００５６】
得られた樹脂のＭＩ値は８０ｇ／１０分、ＴＭＡ法によるガラス転移点は１５２℃であった。
【００５７】
合成例２
合成例１においてビスフェノールＡを４５６ｇ（２ｍｏｌ）に変更した以外は、合成例１と同様の方法で熱硬化性樹脂を得た。得られた樹脂のＭＩ値は４０ｇ／１０分、ＴＭＡ法によるガラス転移点は１６５℃であった。
【００５８】
合成例３
合成例１においてビスフェノールＡを６８４ｇ（３ｍｏｌ）に変更した以外は、合成例１と同様の方法で熱硬化性樹脂を得た。得られた樹脂のＭＩ値は２５ｇ／１０分、ＴＭＡ法によるガラス転移点は１８２℃であった。
【００５９】
合成例４
合成例１においてビスフェノールＡを２２８ｇ（１ｍｏｌ）に変更した以外は、合成例１と同様の方法で熱硬化性樹脂を得た。得られた樹脂のＭＩ値は１１０ｇ／１０分、ＴＭＡ法によるガラス転移点は１４５℃であった。
【００６０】
合成例５
合成例１においてビスフェノールＡを１１４０ｇ（５ｍｏｌ）に変更した以外は、合成例１と同様の方法で熱硬化性樹脂を得た。得られた樹脂のＭＩ値は１５ｇ／１０分、ＴＭＡ法によるガラス転移点は２１０℃であった。
【００６１】
実施例１
(Ａ)で作製した各色の顔料分散ペースト１００ｇに対し、合成例１で作製した熱硬化性樹脂を５０ｇ、２-(２-ブトキシエトキシ)エチルアセテー２４０ｇをよく攪拌して各色の着色組成物を調製した。
【００６２】
実施例２
実施例１において合成例１で作製した熱硬化性樹脂を合成例２で作製した熱硬化性樹脂に変更した以外は、実施例１と同様にして各色の着色組成物を調製した。
【００６３】
実施例３
実施例１において合成例１で作製した熱硬化性樹脂を合成例３で作製した熱硬化性樹脂に変更した以外は、実施例１と同様にして各色の着色組成物を調製した。
【００６４】
比較例１
実施例１において合成例１で作製した熱硬化性樹脂を合成例４で作製した熱硬化性樹脂に変更した以外は、実施例１と同様にして各色の着色組成物を調製した。
【００６５】
比較例２
実施例１において合成例１で作製した熱硬化性樹脂を合成例５で作製した熱硬化性樹脂に変更した以外は、実施例１と同様にして各色の着色組成物を調製した。
【００６６】
比較例３
実施例１において合成例１で作製した熱硬化性樹脂５０ｇを２５ｇに変更した以外は、実施例１と同様にして各色の着色組成物を調製した。
【００６７】
各実施例及び比較例で用いた熱硬化性樹脂のメルトインデックス値及びガラス転移点を下記表１に示す。また、作製したカラーフィルタ基板のＲ、Ｇ、Ｂ着色層の平滑性の結果を下記表２に示す。
【表１】
2008015270.tif 000003
【００６８】
【表２】
2008015270.tif 000004
【図面の簡単な説明】
【００６９】
【図１】本発明の一実施形態に係るカラーフィルタの製造プロセスを工程順に示す断面図。
【符号の説明】
【００７０】
１…透明基板、２…遮蔽層、３…フォトマスク、４…光遮蔽パターン、５ａ…、５ｂ…緑色着色層、５ｃ…青色着色層、６…保護層。
【図１】
2008015270.tif 000005